(57)【要約】  筆記時の不快な音の発生が抑制された筆記シートを正確に選別できるタッチパネルペン用筆記シートの選別方法を提供する。  下記条件１−１及び条件１−２を満たすものをタッチパネルペン用筆記シートとして選別する、タッチパネルペン用筆記シートの選別方法。＜条件１−１＞  タッチパネルペン用筆記シートの表面にタッチパネルペンを用いて所定の条件で筆記した際の音を録音する。高速フーリエ変換により、録音した音から１Ｈｚごとの音圧（ｄＢ／Ｈｚ）を算出する。周波数１Ｈｚ〜２０，０００Ｈｚにおける前記ｄＢ／Ｈｚの最大値を１００、最小値を０に規格化し、規格化後のｄＢ／Ｈｚを規格音圧Ｐとする。周波数１Ｈｚ〜２０，０００Ｈｚを２，０００Ｈｚごとの１０区間に区分し、各区間の規格音圧Ｐの積分値を算出する。第１区間である周波数１Ｈｚ以上２，０００Ｈｚ未満の規格音圧Ｐの積分値をＰ１、第１０区間である周波数１８，０００Ｈｚ以上２０，０００Ｈｚ以下の規格音圧Ｐの積分値をＰ１０とした際に、Ｐ１／Ｐ１０が１．２５以上を示す。＜条件１−２＞  前記１０区間の規格音圧Ｐの積分値の標準偏差σを算出した際に、σが１３，５００以下を示す。
2017212996.tif 000002
【特許請求の範囲】
【請求項１】
下記条件１−１及び条件１−２を満たすものをタッチパネルペン用筆記シートとして選別する、タッチパネルペン用筆記シートの選別方法。
＜条件１−１＞
タッチパネルペン用筆記シートの表面にタッチパネルペンを鋭角２５〜３５度の角度で接触させ、前記角度を維持して、前記タッチパネルペンに垂直荷重４５〜５５ｇｆをかけて、前記タッチパネルペンを１８０〜２２０ｍｍ／秒の速度で片道４５〜５５ｍｍの長さを往復移動させた際に生じる音を録音する。
録音の際は、サンプリング周波数４４．１ｋＨｚで音をアナログ信号からデジタル信号に変換して記録する。デジタル信号の全体の時間が０．７秒となるように、デジタル信号に変換した音の前後に無音部を追加する。無音部を追加したデジタル信号を、変数の範囲を１Ｈｚ〜２２，０００Ｈｚ、窓関数をハニング窓として高速フーリエ変換し、１Ｈｚごとの音圧（ｄＢ／Ｈｚ）を算出する。
周波数１Ｈｚ〜２０，０００Ｈｚにおける前記ｄＢ／Ｈｚの最大値を１００、最小値を０に規格化する。規格化後のｄＢ／Ｈｚを規格音圧Ｐとする。周波数１Ｈｚ〜２０，０００Ｈｚを２，０００Ｈｚごとの１０区間に区分し、各区間の規格音圧Ｐの積分値を算出する。第１区間である周波数１Ｈｚ以上２，０００Ｈｚ未満の規格音圧Ｐの積分値をＰ１、第１０区間である周波数１８，０００Ｈｚ以上２０，０００Ｈｚ以下の規格音圧Ｐの積分値をＰ１０とした際に、Ｐ１／Ｐ１０が１．２５以上を示す。
＜条件１−２＞
前記１０区間の規格音圧Ｐの積分値の標準偏差σを算出した際に、σが１３，５００以下を示す。
【請求項２】
さらに、下記条件２−１を満たすものをタッチパネルペン用筆記シートとして選別する、請求項１に記載のタッチパネルペン用筆記シートの選別方法。
＜条件２−１＞
前記表面のカットオフ値０．８ｍｍにおけるＪＩＳ  Ｂ０６０１：２００１の算術平均粗さＲａが０．２μｍ以上０．８μｍ以下。
【請求項３】
表面にタッチパネルペン用筆記シートを有するタッチパネルと、タッチパネルペンとからなるタッチパネルシステムであって、下記条件１−１及び条件１−２を満たすタッチパネルシステム。
＜条件１−１＞
タッチパネルペン用筆記シートの表面にタッチパネルペンを鋭角２５〜３５度の角度で接触させ、前記角度を維持して、前記タッチパネルペンに垂直荷重４５〜５５ｇｆをかけて、前記タッチパネルペンを１８０〜２２０ｍｍ／秒の速度で片道４５〜５５ｍｍの長さを往復移動させた際に生じる音を録音する。
録音の際は、サンプリング周波数４４．１ｋＨｚで音をアナログ信号からデジタル信号に変換して記録する。デジタル信号の全体の時間が０．７秒となるように、デジタル信号に変換した音の前後に無音部を追加する。無音部を追加したデジタル信号を、変数の範囲を１Ｈｚ〜２２，０００Ｈｚ、窓関数をハニング窓として高速フーリエ変換し、１Ｈｚごとの音圧（ｄＢ／Ｈｚ）を算出する。
周波数１Ｈｚ〜２０，０００Ｈｚにおける前記ｄＢ／Ｈｚの最大値を１００、最小値を０に規格化する。規格化後のｄＢ／Ｈｚを規格音圧Ｐとする。周波数１Ｈｚ〜２０，０００Ｈｚを２，０００Ｈｚごとの１０区間に区分し、各区間の規格音圧Ｐの積分値を算出する。第１区間である周波数１Ｈｚ以上２，０００Ｈｚ未満の規格音圧Ｐの積分値をＰ１、第１０区間である周波数１８，０００Ｈｚ以上２０，０００Ｈｚ以下の規格音圧Ｐの積分値をＰ１０とした際に、Ｐ１／Ｐ１０が１．２５以上を示す。
＜条件１−２＞
前記１０区間の規格音圧Ｐの積分値の標準偏差σを算出した際に、σが１３，５００以下を示す。
【請求項４】
下記条件１−１及び条件１−２を満たす表面を有するタッチパネルペン用筆記シート。
＜条件１−１＞
タッチパネルペン用筆記シートの表面にタッチパネルペンを鋭角２５〜３５度の角度で接触させ、前記角度を維持して、前記タッチパネルペンに垂直荷重４５〜５５ｇｆをかけて、前記タッチパネルペンを１８０〜２２０ｍｍ／秒の速度で片道４５〜５５ｍｍの長さを往復移動させた際に生じる音を録音する。
録音の際は、サンプリング周波数４４．１ｋＨｚで音をアナログ信号からデジタル信号に変換して記録する。デジタル信号の全体の時間が０．７秒となるように、デジタル信号に変換した音の前後に無音部を追加する。無音部を追加したデジタル信号を、変数の範囲を１Ｈｚ〜２２，０００Ｈｚ、窓関数をハニング窓として高速フーリエ変換し、１Ｈｚごとの音圧（ｄＢ／Ｈｚ）を算出する。
周波数１Ｈｚ〜２０，０００Ｈｚにおける前記ｄＢ／Ｈｚの最大値を１００、最小値を０に規格化する。規格化後のｄＢ／Ｈｚを規格音圧Ｐとする。周波数１Ｈｚ〜２０，０００Ｈｚを２，０００Ｈｚごとの１０区間に区分し、各区間の規格音圧Ｐの積分値を算出する。第１区間である周波数１Ｈｚ以上２，０００Ｈｚ未満の規格音圧Ｐの積分値をＰ１、第１０区間である周波数１８，０００Ｈｚ以上２０，０００Ｈｚ以下の規格音圧Ｐの積分値をＰ１０とした際に、Ｐ１／Ｐ１０が１．２５以上を示す。
＜条件１−２＞
前記１０区間の規格音圧Ｐの積分値の標準偏差σを算出した際に、σが１３，５００以下を示す。
【請求項５】
表面にシートを有するタッチパネルであって、前記シートとして、請求項４に記載のタッチパネルペン用筆記シートの前記条件１−１及び条件１−２を満たす側の面がタッチパネルの表面を向くように配置してなるタッチパネル。
【請求項６】
表示素子上にタッチパネルを有する表示装置であって、前記タッチパネルが請求項５に記載のタッチパネルである、タッチパネル付きの表示装置。
【発明の詳細な説明】
【技術分野】
【０００１】
本発明は、タッチパネルペン用筆記シートの選別方法、タッチパネルシステム、タッチパネルペン用筆記シート、タッチパネル及び表示装置に関する。
【背景技術】
【０００２】
近年、タッチパネルは多くの携帯情報端末に搭載されるようになったこともあり、流通量が増加している。タッチパネルの表面には、種々の目的のために表面保護シートが貼着される場合がある。【０００３】
従来主流であった抵抗膜式タッチパネルは、指やペンで繰り返し打点するような操作を行うことから、表面保護シートには高度な耐擦傷性が求められていた。
一方、現在の主流である静電容量式タッチパネルの表面保護シートには、指で操作する際の滑り性が求められている。従来の抵抗膜式は、複数個所を同時に検知できないため、画面上で指を動かすことはなかったものの、静電容量式タッチパネルは、複数個所を同時に検知可能であり、画面上で指を動かす操作が多いためである。
また、抵抗膜式及び静電容量式に共通して、タッチパネル用の表面保護シートには、指で操作した際の指紋の付着を防止したり、付着した指紋を拭取りやすくする性能が求められている。【０００４】
上記のようなタッチパネル用の表面保護シートとしては、例えば、特許文献１〜２が提案されている。
【先行技術文献】
【特許文献】
【０００５】
【特許文献１】特開２０１５−１１４９３９号公報
【特許文献２】特開２０１４−１０９７１２号公報
【特許文献３】特開２０１４−０９７６４９号公報
【発明の概要】
【発明が解決しようとする課題】
【０００６】
静電容量式タッチパネルは、静電容量の変化を計測して触れた箇所を認識することから、接触物には一定の導電性が必要である。このため、静電容量式タッチパネルの出現当初は、指での操作性のみが検討されており、タッチパネルペンにより文字や絵を描くなどの筆記性は検討されていなかった。抵抗膜式パッチパネルにおいても、タッチパネルペンを用いた際の操作は打点が主流であり、文字や絵を描く際の筆記性は重視されていなかった。
しかし、近年、静電容量式タッチパネルや電磁誘導型タッチパネルに入力可能なタッチパネルペンが提案され始めたこと、タッチパネルペンによる文字入力や描画に対応したアプリケーションが増加してきたことから、タッチパネル用の表面保護シートには、タッチパネルペンでの良好な筆記感が求められている。
しかしながら、特許文献１〜２に代表されるように、従来提案されたタッチパネル用の表面保護シートの殆どのものは、タッチパネルペンでの筆記感について検討されていない。【０００７】
一方、特許文献３では、紙に対する鉛筆のような書き味を付与することを課題として、転がり円最大高さうねりが１５μｍ以上の表面形状を有するタッチパネル用の表面保護シートを開示している。
本発明者らが特許文献３の技術を検証した結果、書き味に関しては所定の効果が確認されたが、筆記時に不快感を受ける場合が多かった。
【課題を解決するための手段】
【０００８】
本発明者らは、筆記時に受ける不快感について検討した結果、筆記時に生じる「音」が不快感の原因であることを見出した。
近年、学校の授業でタッチパネル機能を備えたタブレット端末を用いるケースが増えている。学校の授業において大人数がタブレット端末に筆記した場合、個々のタブレットから生じる音が小さかったとしても、教室全体で生じる音は大きくなり、授業進行の妨げになりかねない。また、タブレット端末を一人で操作している場合でも、周辺環境が極めて静かな場合には、筆記音は耳に入りやすい。【０００９】
本発明者らは、筆記時に不快感を受けない音について鋭意研究し、これを解決するに至った。
本発明は、以下［１］〜［６］のタッチパネルペン用筆記シートの選別方法、タッチパネルシステム、タッチパネルペン用筆記シート、タッチパネル及び表示装置を提供する。【００１０】
［１］下記条件１−１及び条件１−２を満たすものをタッチパネルペン用筆記シートとして選別する、タッチパネルペン用筆記シートの選別方法。
＜条件１−１＞
タッチパネルペン用筆記シートの表面にタッチパネルペンを鋭角２５〜３５度の角度で接触させ、前記角度を維持して、前記タッチパネルペンに垂直荷重４５〜５５ｇｆをかけて、前記タッチパネルペンを１８０〜２２０ｍｍ／秒の速度で片道４５〜５５ｍｍの長さを往復移動させた際に生じる音を録音する。
録音の際は、サンプリング周波数４４．１ｋＨｚで音をアナログ信号からデジタル信号に変換して記録する。デジタル信号の全体の時間が０．７秒となるように、デジタル信号に変換した音の前後に無音部を追加する。無音部を追加したデジタル信号を、変数の範囲を１Ｈｚ〜２２，０００Ｈｚ、窓関数をハニング窓として高速フーリエ変換し、１Ｈｚごとの音圧（ｄＢ／Ｈｚ）を算出する。
周波数１Ｈｚ〜２０，０００Ｈｚにおける前記ｄＢ／Ｈｚの最大値を１００、最小値を０に規格化する。規格化後のｄＢ／Ｈｚを規格音圧Ｐとする。周波数１Ｈｚ〜２０，０００Ｈｚを２，０００Ｈｚごとの１０区間に区分し、各区間の規格音圧Ｐの積分値を算出する。第１区間である周波数１Ｈｚ以上２，０００Ｈｚ未満の規格音圧Ｐの積分値をＰ１、第１０区間である周波数１８，０００Ｈｚ以上２０，０００Ｈｚ以下の規格音圧Ｐの積分値をＰ１０とした際に、Ｐ１／Ｐ１０が１．２５以上を示す。
＜条件１−２＞
前記１０区間の規格音圧Ｐの積分値の標準偏差σを算出した際に、σが１３，５００以下を示す。
［２］さらに、下記条件２−１を満たすものをタッチパネルペン用筆記シートとして選別する、上記［１］に記載のタッチパネルペン用筆記シートの選別方法。
＜条件２−１＞
前記表面のカットオフ値０．８ｍｍにおけるＪＩＳ  Ｂ０６０１：２００１の算術平均粗さＲａが０．２μｍ以上０．８μｍ以下。【００１１】
［３］表面にタッチパネルペン用筆記シートを有するタッチパネルと、タッチパネルペンとからなるタッチパネルシステムであって、上記条件１−１及び条件１−２を満たすタッチパネルシステム。
［４］上記条件１−１及び条件１−２を満たす表面を有するタッチパネルペン用筆記シート。
［５］表面にシートを有するタッチパネルであって、前記シートとして、上記［４］に記載のタッチパネルペン用筆記シートの上記条件１−１及び条件１−２を満たす側の面がタッチパネルの表面を向くように配置してなるタッチパネル。
［６］表示素子上にタッチパネルを有する表示装置であって、前記タッチパネルが上記［５］に記載のタッチパネルである、タッチパネル付きの表示装置。
【発明の効果】
【００１２】
本発明のタッチパネルペン用筆記シートの選別方法は、筆記時の不快な音の発生が抑制された筆記シートを正確に選別することができ、筆記シートの製品設計、品質管理を効率よくすることができる。また、本発明のタッチパネルシステム、タッチパネルペン用筆記シート、タッチパネル及び表示装置は、筆記時の不快な音の発生を抑制することができる。
【図面の簡単な説明】
【００１３】
【図１】本発明のタッチパネルペン用筆記シートの一実施形態を示す断面図である。
【図２】本発明のタッチパネルペン用筆記シートの他の実施形態を示す断面図である。
【図３】条件１−１で算出した各区間の規格音圧Ｐの積分値を縦軸、第１区間〜第１０区間を横軸としたグラフの一例である。
【図４】条件１−１で算出した各区間の規格音圧Ｐの積分値を縦軸、第１区間〜第１０区間を横軸としたグラフの他の例である。
【図５】音の測定方法を説明する概略図である。
【図６】タッチパネルペンの直径Ｄの算出方法を説明する図である。
【図７】平均傾斜角θａの算出方法を説明する図である。
【図８】本発明のタッチパネルの一実施形態を示す断面図である。
【図９】本発明のタッチパネルの他の実施形態を示す断面図である。
【図１０】タッチパネルペン用筆記シートとして実験例１のタッチパネルペン用筆記シートを用い、タッチパネルペンとして実施例のタッチパネルペン１〜４を用いた際の、条件１−１で算出した各区間の規格音圧Ｐの積分値を縦軸、第１区間〜第１０区間を横軸としたグラフの一例である。
【図１１】タッチパネルペン用筆記シートとして実験例２のタッチパネルペン用筆記シートを用い、タッチパネルペンとして実施例のタッチパネルペン１〜４を用いた際の、条件１−１で算出した各区間の規格音圧Ｐの積分値を縦軸、第１区間〜第１０区間を横軸としたグラフの一例である。
【図１２】タッチパネルペン用筆記シートとして実験例３のタッチパネルペン用筆記シートを用い、タッチパネルペンとして実施例のタッチパネルペン１〜４を用いた際の、条件１−１で算出した各区間の規格音圧Ｐの積分値を縦軸、第１区間〜第１０区間を横軸としたグラフの一例である。
【図１３】タッチパネルペン用筆記シートとして実験例４のタッチパネルペン用筆記シートを用い、タッチパネルペンとして実施例のタッチパネルペン１〜４を用いた際の、条件１−１で算出した各区間の規格音圧Ｐの積分値を縦軸、第１区間〜第１０区間を横軸としたグラフの一例である。
【発明を実施するための形態】
【００１４】
以下、本発明のタッチパネルペン用筆記シートの選別方法、タッチパネルシステム、タッチパネルペン用筆記シート、タッチパネル及び表示装置の実施の形態を説明する。
【００１５】
［タッチパネルペン用筆記シートの選別方法］
本発明のタッチパネルペン用筆記シートの選別方法は、下記条件１−１及び条件１−２を満たすものをタッチパネルペン用筆記シートとして選別するものである。
＜条件１−１＞
タッチパネルペン用筆記シートの表面にタッチパネルペンを鋭角２５〜３５度の角度で接触させ、前記角度を維持して、前記タッチパネルペンに垂直荷重４５〜５５ｇｆをかけて、前記タッチパネルペンを１８０〜２２０ｍｍ／秒の速度で片道４５〜５５ｍｍの長さを往復移動させた際に生じる音を録音する。
録音の際は、サンプリング周波数４４．１ｋＨｚで音をアナログ信号からデジタル信号に変換して記録する。デジタル信号の全体の時間が０．７秒となるように、デジタル信号に変換した音の前後に無音部を追加する。無音部を追加したデジタル信号を、変数の範囲を１Ｈｚ〜２２，０００Ｈｚ、窓関数をハニング窓として高速フーリエ変換し、１Ｈｚごとの音圧（ｄＢ／Ｈｚ）を算出する。
周波数１Ｈｚ〜２０，０００Ｈｚにおける前記ｄＢ／Ｈｚの最大値を１００、最小値を０に規格化する。規格化後のｄＢ／Ｈｚを規格音圧Ｐとする。周波数１Ｈｚ〜２０，０００Ｈｚを２，０００Ｈｚごとの１０区間に区分し、各区間の規格音圧Ｐの積分値を算出する。第１区間である周波数１Ｈｚ以上２，０００Ｈｚ未満の規格音圧Ｐの積分値をＰ１、第１０区間である周波数１８，０００Ｈｚ以上２０，０００Ｈｚ以下の規格音圧Ｐの積分値をＰ１０とした際に、Ｐ１／Ｐ１０が１．２５以上を示す。
＜条件１−２＞
前記１０区間の規格音圧Ｐの積分値の標準偏差σを算出した際に、σが１３，５００以下を示す。
【００１６】
なお、鋭角２５〜３５度とは、タッチパネルペン用筆記シートのシート面と平行な方向を０度として、シート面に対して２５〜３５度傾いていることを意味する。
【００１７】
図１及び図２は、本発明のタッチパネルペン用筆記シート１０の一実施形態を示す断面図である。図１及び図２のタッチパネルペン用筆記シート１０は、基材１の一方の面に樹脂層２を有している。
本発明のタッチパネルペン用筆記シートは、一方の表面が条件１−１及び条件１−２を満たしていてもよいし、両方の表面が条件１−１及び条件１−２を満たしていてもよい。
以下、タッチパネルペン用筆記シートのことを「筆記シート」、条件１−１及び条件１−２を満たす表面のことを「筆記面」と称する場合がある。
【００１８】
＜筆記面＞
本発明のタッチパネルペン用筆記シートの選別方法は、上記条件１−１及び条件１−２を満たすものをタッチパネルペン用筆記シートとして選別するものである。
【００１９】
本発明者らは、筆記時に不快感を受ける音を特定するために、様々な筆記シートとタッチパネルペンとを組み合わせて筆記を行い、筆記時の音の波形について検討した。
図３及び図４は、上記条件１−１で算出した各区間の規格音圧Ｐの積分値を縦軸、第１区間〜第１０区間を横軸としたグラフの一例である。各区間は２，０００Ｈｚごとに区分けされており、第１区間が０Ｈｚ以上２，０００Ｈｚ未満、第１０区間が周波数１８，０００Ｈｚ以上２０，０００Ｈｚ以下である。条件１−１では音圧を規格化しているため、各グラフを対比することにより、筆記シートとタッチパネルペンとの組み合わせによる音圧の周波数分布の違いを確認することができる。
【００２０】
図３の実線は、実施例の実験例３の筆記シートとタッチパネルペン１とを組み合わせて筆記した際のグラフであり、図３の破線は、実施例の実験例３の筆記シートとタッチパネルペン３とを組み合わせて筆記した際のグラフである。
図３の実線は、高周波側と低周波側の音圧の積分値が同程度である。言い換えると、図３の実線は音圧の周波数依存性が小さい。一方、図３の破線は、低周波側の音圧が高周波側の音圧に比べて十分に大きい値を示している。
本発明者らは数多くの検証を行ったところ、条件１−１に規定する所定の筆記条件の範囲（ペンの角度、荷重、速度及び距離が所定の範囲）においては、図３の実線のように高周波側と低周波側の音圧の積分値が同程度である場合に比べて、図３の破線のように低周波側の音圧が高周波側の音圧に比べて十分に大きい値を示す場合には、筆記時に不快感を受けにくい傾向があることを見出した。
【００２１】
上述したように、低周波側の音圧が高周波側の音圧に比べて十分に大きい値を示す場合には不快感を受けにくい傾向がある。しかし、本発明者らの検討の結果、低周波側の音圧が高周波側の音圧に比べて十分に大きい値を示しても、筆記時の音に不快感を受けるケースが散見された。
図４の実線は、実施例の実験例４の筆記シートとタッチパネルペン３とを組み合わせて筆記した際のグラフであり、図４の破線は、実施例の実験例３の筆記シートとタッチパネルペン３とを組み合わせて筆記した際のグラフであり、図４の一点鎖線は、実施例の実験例１の筆記シートとタッチパネルペン３とを組み合わせて筆記した際のグラフである。
図４の実線、破線及び一点鎖線は、何れも低周波側の音圧が高周波側の音圧に比べて十分に大きい値を示している。しかし、図４の破線及び一点鎖線では筆記時の音に不快感を受けないものの、図４の実線のような波形では筆記時の音に不快感を受けた。
本発明者らは数多くの検証を行ったところ、所定の筆記条件の範囲（ペンの角度、荷重、速度及び距離が所定の範囲）においては、図４の実線のように音圧の積分のバラツキが大きい場合には、低周波側の音圧が高周波側の音圧に比べて十分に大きくても、筆記時の音に不快感を受けることを見出した。音圧の積分のバラツキが大きい場合、特定の周波数帯域の音が聞こえやすくなってしまうため、不快感を受けやすいと考えられる。
【００２２】
条件１−１は、低周波側の音圧の積分値が高周波側の音圧の積分値に比べて十分に大きい値を示している。また、条件１−２は、音圧の積分値のバラツキが小さいことを示している。したがって、条件１−１及び条件１−２を満たすことにより、筆記時の不快な音を抑制することができる。
【００２３】
条件１−１において、Ｐ１／Ｐ１０は１．３０以上であることが好ましく、１．３５以上であることがより好ましく、１．４０以上であることがさらに好ましい。
なお、Ｐ１／Ｐ１０が大き過ぎる場合、高周波側と低周波側との音圧差が大きくなり過ぎることにより、不自然な音に感じられる傾向にある。このため、Ｐ１／Ｐ１０は１．５５以下であることが好ましく、１．５０以下であることがより好ましい。
【００２４】
条件１−２において、σは１２，５００以下であることが好ましく、１２，０００以下であることがより好ましく、１１，５００以下であることがさらに好ましい。
なお、σが小さ過ぎる場合、低周波から高周波に向かう際の音圧の変動が小さくなるため、不自然な音に感じられる傾向にある。このため、σは８，５００以上であることが好ましく、９，５００以上であることがより好ましい。
【００２５】
本発明において、上記条件１−１及び条件１−２等の音のパラメータ、後述する条件２−１等の表面形状のパラメータ、並びに後述する３−１等の光学パラメータは、１０箇所の測定値の平均値とする。
【００２６】
図５は、音を録音する方法を説明する概略図である。
まず、タッチパネルペン用筆記シート１０の表面にタッチパネルペン２００を鋭角２５〜３５度の角度で接触させる。鋭角２５〜３５度とは、タッチパネルペン用筆記シート１０のシート面と平行な方向を０度として、シート面に対して２５〜３５度傾いていることを意味する。
筆記時には前記角度を維持して、タッチパネルペン２００に垂直荷重４５〜５５ｇｆをかけて、タッチパネルペンを１８０〜２２０ｍｍ／秒の速度で片道４５〜５５ｍｍの長さを往復移動させた際に生じる音を録音する。なお、往復移動する方向は、タッチパネルペン２００の軸の向きと平行な方向である。図５でいうと、最初はタッチパネルペン２００を右側に４５〜５５ｍｍ移動させ、次いで、タッチパネルペン２００を左側に４５〜５５ｍｍ移動させる。筆記速度は、タッチパネルペンの移動距離を筆記時間で除することにより算出できる。
筆記時のタッチパネルペン２００の角度は、筆記開始から筆記終了までの動画を撮影しておき、タッチパネルペン２００の角度が常に２５〜３５度の範囲に入っていれば、測定条件を満たすものとする。
タッチパネルペン２００の垂直荷重は、例えば、図５のように、電子天秤８１上にタッチパネルペン用筆記シート１０を設置し、筆記開始から筆記終了までの電子天秤８１の値の動画を撮影しておき、筆記時の値が常に４５〜５５ｇの範囲に入っていれば、測定条件を満たすものとする。なお、折り返し時は瞬間的に筆記が停止して音が小さくなるため、この時の荷重は４５〜５５ｇの範囲外であってもよいが、４０〜６０ｇの範囲であることが好ましい。
タッチパネルペンの移動距離は片道４５〜５５ｍｍの範囲であればよく、往路の距離と復路の距離とが異なっていてもよい。
なお、タッチパネルペン用筆記シートの表面及びタッチパネルペンのペン先に油脂（例えば、人間の指から転写した指紋成分）が付着していると、音に影響を与える可能性がある。このため、音を録音する際は、タッチパネルペン用筆記シートの表面及びタッチパネルペンのペン先に油脂が付着しないようにして実施することが好ましい。また、タッチパネルペン用筆記シートの表面及びタッチパネルペンのペン先に油脂が付着した場合には、タッチパネルペン用筆記シートの表面及びタッチパネルペンのペン先の形状、物性に影響を与えない範囲で脱脂処理を行った後に音を録音することが好ましい。
【００２７】
上記のように音を録音する際には、携帯情報端末の表面を再現するため、筆記シート１０をポリメタクリレート製の樹脂板等の平滑な基板８３に粘着剤層８２を介して貼り合わせたサンプルを作製し、該サンプルの筆記シート側の面をタッチパネルペンに接触させることが好ましい。ポリメタクリレート製の樹脂板等の基板は厚み２ｍｍとすることが好ましい。サンプルの粘着剤層の厚みは３００μｍ以下が好ましく、１００μｍ以下がより好ましい。粘着剤層の厚みが３００μｍ以下であれば、音への影響は殆どない。
また、図５に示すように、音を録音する際には、スマートフォン等の集音器３００の高さと筆記面の高さとを合わせることが好ましい。また、集音器３００と筆記シート１０との距離は１〜１５ｃｍとすることが好ましい。また、集音器３００は、マイク部３１０が筆記シート側を向くように配置するか、図５のようにマイク部３１０が上側を向くように配置することが好ましい。また、集音器３００及び筆記シート１０の上方には１．５ｍ以上の空間があることが好ましい。また、音を録音する部屋は、床面が３ｍ×３ｍ以上の広さであることが好ましい。
さらに、音の反射等を防ぐために、音を録音する部屋のドア及び窓は閉じていることが好ましく、窓がある場合にはカーテンを閉めて窓を露出させないことが好ましい。
また、音を録音する環境は静かであることが好ましく、具体的には音圧４０ｄｂ以下であることが好ましい。また、換気扇、エアコン、パソコン等の各種装置は、音圧が低いレベルであったとしても、音の録音時には駆動させないことが好ましい。
【００２８】
録音の際は、サンプリング周波数４４．１ｋＨｚで音をアナログ信号からデジタル信号に変換して記録する。デジタル信号を変換する際は、電圧の変動量を６５，５３６段階（１６ビット）とすることが好ましい。録音は、より具体的には、以下の（１）〜（３）のように記録することが好ましい。
（１）空気中を伝わる音をマイク等により電気信号に変換する。
（２）音が明瞭に記録できるように、アンプにより電気信号の振幅を適度に増幅する。
（３）増幅した電気信号を、サンプリング周波数４４．１ｋＨｚ、電圧の変動量を６５５３６段階（１６ビット）でデジタル信号に変換して記録する。
次いで、デジタル信号の全体の時間が０．７秒となるように、デジタル信号に変換した音の前後に無音部を追加する。無音部を追加したデジタル信号を、変数の範囲を１Ｈｚ〜２２，０００Ｈｚ、窓関数をハニング窓として高速フーリエ変換（ＦＦＴ変換）することにより、１Ｈｚごとの音圧（ｄＢ／Ｈｚ）を算出できる。
【００２９】
本発明の筆記シートの選別方法は、下記条件１−３を満たすものを選別することが好ましい。
＜条件１−３＞
前記１０区間のうち、第ｎ区間の規格音圧をＰｎとする。Ｐｎ／Ｐ１０が１．０未満となる区間が２区間以下である。
【００３０】
条件１−３を満たすことは、最も周波数が高い区間（１８，０００Ｈｚ以上２０，０００Ｈｚ以下）の積分値（Ｐ１０）よりも、積分値が小さい区間が少ないことを示している。条件１−３を満たすことにより、自然な音に感じやすくなり、筆記時の音の不快感をより抑制できる。
条件１−３において、Ｐｎ／Ｐ１０が１．０未満となる区間は１区間以下であることがより好ましく、０区間であることがさらに好ましい。
【００３１】
本発明の筆記シートの選別方法は、下記条件１−４を満たすものを選別することが好ましい。
＜条件１−４＞
第１区間の規格音圧Ｐの積分値をＰ１、第２区間の規格音圧Ｐの積分値をＰ２とした際に、Ｐ２／Ｐ１が０．９５以下を示す。
【００３２】
人間は第２区間の２，０００Ｈｚ〜４，０００Ｈｚの感度が最も高い。条件１−４を満たすことにより、感度の高い第２区間の音を聞こえにくくして、筆記時の音の不快感をより抑制しやすくできる。
条件１−４において、Ｐ２／Ｐ１は０．９３以下であることがより好ましく、０．９０以下であることがさらに好ましい。
なお、Ｐ２／Ｐ１が小さ過ぎる場合、不自然な音に感じられる傾向にある。このため、Ｐ２／Ｐ１は０．７０以上であることが好ましく、０．７５以上であることがより好ましく、０．８０以上であることがさらに好ましい。
【００３３】
本発明の筆記シートの選別方法は、下記条件１−５を満たすものを選別することが好ましい。
＜条件１−５＞
第２区間の規格音圧Ｐの積分値をＰ２、第３区間の規格音圧Ｐの積分値をＰ３とした際に、Ｐ３／Ｐ２が０．８０以上を示す。
【００３４】
人間は第２区間の２，０００Ｈｚ〜４，０００Ｈｚの感度が最も高い。条件１−５を満たすことにより、感度の高い第２区間の音を聞こえにくくして、筆記時の音の不快感をより抑制しやすくできる。
条件１−５において、Ｐ３／Ｐ２は０．８３以上であることがより好ましく、０．８５以上であることがさらに好ましい。
なお、Ｐ３／Ｐ２が大き過ぎる場合、不自然な音に感じられる傾向にある。このため、Ｐ３／Ｐ２は０．９５以下であることが好ましく、０．９３以下であることがより好ましく、０．９０以下であることがさらに好ましい。
【００３５】
上記各条件の判定に用いるタッチパネルペンは特に限定されないが、ペン先の断面写真において、独立した可動性の長尺状物の個数が２００個以下のものが好ましく、７０個以下のものがより好ましい。長尺状物としては繊維等が挙げられる。可動性とは筆記時に可動であることを意味し、例えば、金属の支柱は非可動性である。
ペン先の断面写真の独立した長尺状物の個数が２００個を超える場合、筆記時に長尺状物が弦のように働き、様々な周波数の音（特に高周波数側の音）を生じる結果、条件１−１、条件１−２等を満たしにくくなる。一方、ペン先の断面写真の独立した長尺状物の個数が２００個以下の場合、筆記時に様々な周波数の音（特に高周波数側の音）が生じることが抑制され、条件１−１、条件１−２等を満たしやすくなる。
なお、独立した長尺状物の中でも、独立した繊維は、各繊維の長さが異なるため、様々な周波数の音（特に高周波数側の音）を生じる傾向が強い。このため、タッチパネルペンとしては、ペン先の断面写真において、独立した繊維の個数が２００個以下のものが好ましく、７０個以下のものがより好ましい。
タッチパネルペンが複数の芯を選択可能な多色タイプであり、少なくとも一つの芯が上記条件を満たす場合、該芯を選択して上記条件の判定をすることが好ましい。
独立した可動性の長尺状物の個数は、例えば、画像解析ソフトによってペン先の断面写真の画像を二値化し、全周囲が白で囲まれている黒の個数をカウントすることにより算出できる。
【００３６】
ペン先の断面写真は、後述するタッチパネルペンのペン先の直径部分において撮像することが好ましい。また、写真の倍率は２００倍とすることが好ましい。
【００３７】
また、上記各条件の判定に用いるタッチパネルペンは、ペン先の直径が０．３〜２．５ｍｍであることが好ましく、０．５〜２．０ｍｍであることがより好ましく、０．７〜１．７ｍｍであることがさらに好ましい。
ペン先の直径Ｄは、ペン軸に対して垂直方向側からタッチパネルペンを撮像した写真を基準として算出する。図６は、ペン軸に対して垂直方向側からタッチパネルペンを撮像した際のタッチパネルペンの外形を点線で表示したものである。図６（ａ）に示すように、該写真に対して、該写真の頂点を通り、かつ該写真からはみ出ない円を重ね合わせた際に、最大となる円の直径をペン先の直径Ｄとする。ただし、図６（ｂ）に示すように、該写真が斜面を有し、かつ該斜面のペン軸に対する角度が４０〜９０度であれば、該斜面をはみ出して該円を重ね合わせてもよい。
【００３８】
また、本発明の筆記シートの選別方法は、下記条件２−１を満たすものをタッチパネルペン用筆記シートとして選別することが好ましい。
＜条件２−１＞
前記表面のカットオフ値０．８ｍｍにおけるＪＩＳ  Ｂ０６０１：２００１の算術平均粗さＲａが０．２μｍ以上０．８μｍ以下。
【００３９】
Ｒａを０．２μｍ以上とすることにより、筆記している感触を付与しやすくできる。Ｒａを０．８μｍ以下とすることにより、筆記感を滑らかなものにしやすくできる。
Ｒａは０．３μｍ以上０．６μｍ以下とすることがより好ましく、０．４μｍ以上０．５μｍ以下とすることがさらに好ましい。
Ｒａ等の表面形状を測定する際には、筆記シートをポリメタクリレート製の樹脂板等の平滑な基板に粘着剤層を介して貼り合わせたサンプルを作製し、該サンプルを測定器に固定した上で表面形状を測定することが好ましい。基板の厚みは２ｍｍとすることが好ましい。また、粘着剤層の厚みは表面形状の値に実質的な影響を与えないため特に限定されないが、１０〜３００μｍ程度とすることが好ましい。
【００４０】
なお、筆記シートの表面のＲａを０．２μｍ以上とすると、筆記している感触を付与しやすくできる一方で、不快感を生じる音が生じやすくなる。条件２−１を満たしつつ、不快感を生じる音が生じにくい筆記シートの構成については後述する。
【００４１】
また、本発明の筆記シートの選別方法は、下記条件３−１を満たすものを選別することが好ましい。
＜条件３−１＞
筆記シートのＪＩＳ Ｋ７１３６：２０００のヘイズが２５．０％以上
【００４２】
ヘイズを２５．０％以上とすることにより、ギラツキ（映像光に微細な輝度のばらつきが見える現象）を抑制しやすくできる。
ギラツキ抑制の観点から、ヘイズは３５．０％以上であることがより好ましく、４５．０％以上であることがさらに好ましい。また、表示素子の解像性の低下の抑制の観点から、ヘイズは９０．０％以下であることが好ましく、７０．０％以下であることがより好ましく、６０．０％以下であることがさらに好ましい。
ヘイズ及び後述の全光線透過率を測定する際は、筆記シートの筆記面（上記条件１−１及び条件１−２を満たす面）とは反対側の表面から光を入射するものとする。筆記シートの両面が筆記面の場合、光入射面はどちらの面であってもよい。
【００４３】
また、本発明の筆記シートの選別方法は、下記条件３−２を満たすものを選別することが好ましい。
＜条件３−２＞
ＪＩＳ Ｋ７３６１−１：１９９７の全光線透過率が８７．０％以上
【００４４】
全光線透過率を８７．０％以上とすることにより、表示素子の輝度の低下を抑制できる。
全光線透過率は８８．０％以上であることがより好ましく、８９．０％以上であることがさらに好ましい。なお、全光線透過率が高すぎると、条件２−１を満たしにくい傾向がある。このため、全光線透過率は９２．０％以下であることが好ましく、９１．５％以下であることがより好ましく、９１．０％以下であることがさらに好ましい。
【００４５】
なお、本発明のタッチパネルペン用筆記シートの選別方法を応用すれば、任意の筆記シートに適したタッチパネルペンを選定することもできる。
【００４６】
［タッチパネルペン用筆記シート］
本発明のタッチパネル用筆記シートは、下記条件１−１及び条件１−２を満たす表面を有するものである。
＜条件１−１＞
タッチパネルペン用筆記シートの表面にタッチパネルペンを鋭角２５〜３５度の角度で接触させ、前記角度を維持して、前記タッチパネルペンに垂直荷重４５〜５５ｇｆをかけて、前記タッチパネルペンを１８０〜２２０ｍｍ／秒の速度で片道４５〜５５ｍｍの長さを往復移動させた際に生じる音を録音する。
録音の際は、サンプリング周波数４４．１ｋＨｚで音をアナログ信号からデジタル信号に変換して記録する。デジタル信号の全体の時間が０．７秒となるように、デジタル信号に変換した音の前後に無音部を追加する。無音部を追加したデジタル信号を、変数の範囲を１Ｈｚ〜２２，０００Ｈｚ、窓関数をハニング窓として高速フーリエ変換し、１Ｈｚごとの音圧（ｄＢ／Ｈｚ）を算出する。
周波数１Ｈｚ〜２０，０００Ｈｚにおける前記ｄＢ／Ｈｚの最大値を１００、最小値を０に規格化する。規格化後のｄＢ／Ｈｚを規格音圧Ｐとする。周波数１Ｈｚ〜２０，０００Ｈｚを２，０００Ｈｚごとの１０区間に区分し、各区間の規格音圧Ｐの積分値を算出する。第１区間である周波数１Ｈｚ以上２，０００Ｈｚ未満の規格音圧Ｐの積分値をＰ１、第１０区間である周波数１８，０００Ｈｚ以上２０，０００Ｈｚ以下の規格音圧Ｐの積分値をＰ１０とした際に、Ｐ１／Ｐ１０が１．２５以上を示す。
＜条件１−２＞
前記１０区間の規格音圧Ｐの積分値の標準偏差σを算出した際に、σが１３，５００以下を示す。
【００４７】
本発明の筆記シートの表面は、筆記時の音の不快感をより抑制する観点から、下記条件１−３〜１−５から選ばれる何れか一以上を満たすことが好ましい。
【００４８】
＜条件１−３＞
前記１０区間のうち、第ｎ区間の規格音圧をＰｎとする。Ｐｎ／Ｐ１０が１．０未満となる区間が２区間以下である。
＜条件１−４＞
第１区間の規格音圧Ｐの積分値をＰ１、第２区間の規格音圧Ｐの積分値をＰ２とした際に、Ｐ２／Ｐ１が０．９５以下を示す。
＜条件１−５＞
第２区間の規格音圧Ｐの積分値をＰ２、第３区間の規格音圧Ｐの積分値をＰ３とした際に、Ｐ３／Ｐ２が０．８０以上を示す。
【００４９】
本発明の筆記シートの条件１−１〜１−５の好適な範囲は、上述したタッチパネルペン用筆記シートの選別方法の条件１−１〜１−５の好適な範囲と同様である。
【００５０】
また、本発明の筆記シートは、条件１−１〜１−５を満たしやすくするため、ペン先の断面写真において、独立した可動性の長尺状物の個数が２００個以下であるタッチパネルペン用の筆記シートとして用いることが好ましい。独立した可動性の長尺状物の解釈は上述の通りである。
また、本発明の筆記シートは、ペン先の直径が上述した範囲のタッチパネルペン用の筆記シートとして用いることが好ましい。
【００５１】
また、本発明の筆記シートは、下記条件３−１を満たすことが好ましい。
＜条件３−１＞
筆記シートのＪＩＳ Ｋ７１３６：２０００のヘイズが２５．０％以上
【００５２】
また、本発明の筆記シートは、下記条件３−２を満たすことが好ましい。
＜条件３−２＞
ＪＩＳ Ｋ７３６１−１：１９９７の全光線透過率が８７．０％以上
【００５３】
本発明の筆記シートの条件３−１及び３−２の好適な範囲は、上述したタッチパネルペン用筆記シートの選別方法の条件３−１及び３−２の好適な範囲と同様である。
【００５４】
＜筆記シート全体の構成＞
本発明のタッチパネルペン用筆記シートは、少なくとも一方の表面が条件１−１及び条件１−２を満たしていれば、その構成は特に限定されない。
例えば、本発明のタッチパネルペン用筆記シート１０の構成としては、図１及び図２のように、基材１上に樹脂層２を有し、該樹脂層２の一方の表面が条件１−１及び条件１−２を満たすものが挙げられる。樹脂層２は、図２のように、第一樹脂層２ａ、第二樹脂層２ｂの多層構造であってもよい。
なお、図示しないが、本発明のタッチパネルペン用筆記シート１０の構成は、基材を有さずに樹脂層単層であってもよく、あるいは、基材及び樹脂層以外の他の層を有し、該他の層の表面が条件１−１及び条件１−２を満たしていてもよい。他の層としては、帯電防止層、防汚層、反射防止層、低反射層、易滑層等が挙げられる。
【００５５】
筆記面は、「エンボス、サンドブラスト、エッチング等の物理的又は化学的処理」、「型による成型」、「コーティング」等により形成することができる。これら方法の中では、表面形状の再現性の観点からは「型による成型」が好適であり、生産性及び多品種対応の観点からは「コーティング」が好適である。
【００５６】
筆記面は、筆記している感触を付与する観点、及び表示素子の解像性の低下を抑制する観点から、下記条件２−１を満たすことが好ましい。
＜条件２−１＞
前記表面のカットオフ値０．８ｍｍにおけるＪＩＳ  Ｂ０６０１：２００１の算術平均粗さＲａが０．２５μｍ以上０．６０μｍ以下。
【００５７】
なお、筆記シートの表面のＲａを０．２５μｍ以上とすると、筆記している感触を付与しやすくできる一方で、不快感を生じる音が生じやすくなる。条件２−１を満たしつつ、条件１−１及び条件１−２を満たしやすくするためには、筆記シートの筆記面が以下の物性（ａ）〜（ｅ）を満たすことが好ましい。
なお、上述したＲａ、並びに後述するＲｔ、θａ及びλａを算出する際のカットオフ値は何れも０．８ｍｍである。カットオフの値は、想定するペン先の直径が、好ましくは０．３〜２．５ｍｍ、より好ましくは０．５〜２．０ｍｍ、さらに好ましくは０．７〜１．７ｍｍであることに鑑み、ＪＩＳに規定されているカットオフ値の中から、想定する直径の範囲に入るカットオフ値を選択したものである。
【００５８】
（ａ）筆記面のＪＩＳ  Ｂ０６０１：２００１の粗さ曲線の最大断面高さＲｔが２．５μｍ以上８．０μｍ以下。
（ｂ）筆記面の平均傾斜角θａが２．０度以上７．５度以下。
（ｃ）平均傾斜角θａ及びＪＩＳ  Ｂ０６０１：２００１の算術平均粗さＲａから、式［λａ＝２π×（Ｒａ／ｔａｎ（θａ））］に基づき算出される平均波長λａが、３０μｍ以上１５０μｍ以下。
（ｄ）筆記面の粒子の面積比率が１０．０％以上３５．０％以下。
（ｅ）前記λａ（μｍ）と、筆記面の１００μｍ四方の粒子密度（個／１００μｍ平方）との商［λａ（μｍ）÷粒子密度（個／１００μｍ平方）］が、３０以上４００以下。
【００５９】
上記物性（ａ）〜（ｅ）は、筆記面の凹凸に極端に高い山や極端に低い谷が数多く存在せず、適度な大きさの凹凸が存在すること、及び、筆記面の凸部が適度に密集していることを意味している。筆記面が上記物性（ａ）〜（ｅ）を満たすことにより、「様々な周波数の音が生じることが抑制され、条件１−１及び１−２を満たしやすくできる」、「筆記時の過剰な音を抑制できる」等の効果が期待できる。
なお、上記物性（ａ）〜（ｅ）を満たすことは、良好な筆記感、及びタッチパネルペンのペン先の摩耗の抑制にもつながる。なお、筆記感とは、筆記時に受ける感覚のうち音を除いた感覚であり、例えば、書いている感触が十分にあるか否か、書いていて重く感じられないか否か等の感覚が挙げられる。
【００６０】
上記（ａ）のＲｔは、２．８μｍ以上６．０μｍ以下であることがより好ましく、３．０μｍ以上４．５μｍ以下であることがさらに好ましい。
上記（ｂ）のθａは、３．０度以上７．０度以下であることがより好ましく、３．５度以上６．５度以下であることがより好ましい。
上記（ｃ）のλａは、３５μｍ以上１００μｍ以下であることがより好ましく、５０μｍ以上８０μｍ以下であることがさらに好ましい。
上記（ｄ）の面積比率は、１５．０％以上３２．０％以下であることがより好ましく、２０．０％以上３０．０％以下であることがさらに好ましい。
上記（ｅ）の商は、３５以上２００以下であることがより好ましく、４０以上１００以下であることがさらに好ましく、４０以上７０以下であることがさらに好ましい。
なお、上記（ａ）〜（ｅ）のうち、（ｃ）のλａが小さい場合は、ヘイズが同程度であれば、ギラツキを抑制しやすくできる傾向にある。同様に、（ｄ）の面積比率が大きい場合、及び（ｅ）の商が小さい場合も、ヘイズが同程度であれば、ギラツキを抑制しやすくできる傾向にある。
【００６１】
上記（ｃ）のλａを算出する元となる「平均傾斜角θａ」は、小坂研究所社製の表面粗さ測定器（商品名：ＳＥ−３４００）の取り扱い説明書（１９９５．０７．２０改訂）に定義されている値であり、図７に示すように、基準長さＬに存在する凸部高さの和（ｈ１＋ｈ２＋ｈ３＋・・・＋ｈｎ）のアークタンジェントθａ＝ｔａｎ−１｛（ｈ１＋ｈ２＋ｈ３＋・・・＋ｈｎ）／Ｌ｝で求めることができる。なお、ｎの数は１５００である。すなわち、「ｈ１＋ｈ２＋ｈ３＋・・・＋ｈｎ）」は、基準長さを１５００分割した各区間の凸部高さの和に相当する。
【００６２】
上記（ｄ）の粒子の面積比率は、光学顕微鏡又は走査型電子顕微鏡（ＳＥＭ）等による筆記面の平面写真から、画像解析ソフトによって画像を二値化し、粒子部分を選択することにより算出することができる。また、上記（ｅ）を算出する元となる筆記面の１００μｍ四方の粒子密度（個／１００μｍ平方）は、前述のように二値化した画像の粒子部分が独立している領域の数をカウントすることにより算出できる。なお、これらの作業の際には、独立している領域の大きさが１μｍ未満のものは粒子とみなさないことが好ましい。画像解析ソフトとしては、例えば、パブリックドメインの画像解析ソフト（名称：Ｉｍａｇｅ  Ｊ）、三谷商事株式会社製の商品名ＷｉｎＲｏｏｆが挙げられる。
【００６３】
また、本発明の筆記シートは、筆記面の耐擦傷性を向上しつつ、タッチパネルペンの摩耗を抑制する観点から、筆記面のＪＩＳ Ｋ５６００−５−４：１９９９の鉛筆硬度が２Ｈ以上９Ｈ以下であることが好ましく、５Ｈ以上７Ｈ以下であることがより好ましく、５Ｈ以上６Ｈ以下であることがさらに好ましい。
【００６４】
コーティングによる樹脂層の形成は、樹脂成分、粒子及び溶剤を含有してなる樹脂層形成塗布液を、グラビアコーティング、バーコーティング等の公知の塗布方法により基材上に塗布、乾燥、硬化することにより形成できる。コーティングにより形成した樹脂層が条件１−１及び条件１−２を満たしやすくするためには、粒子の平均粒子径、粒子の含有量、及び樹脂層の厚み等を後述の範囲とすることが好ましい。
なお、図２のように、樹脂層が２層以上から形成される場合は、少なくとも何れかの樹脂層に粒子を含有していればよいが、条件１−１及び条件１−２を満たしやすくする観点からは、最表面の樹脂層に粒子を含むことが好ましい。また、最表面の樹脂層が粒子を含み、下層の樹脂層が粒子を含まない構成とすることにより、筆記面の鉛筆硬度を向上しやすくできる。
【００６５】
樹脂層の粒子は、有機粒子及び無機粒子の何れも用いることができる。有機粒子としては、ポリメチルメタクリレート、ポリアクリル−スチレン共重合体、メラミン樹脂、ポリカーボネート、ポリスチレン、ポリ塩化ビニル、ベンゾグアナミン−メラミン−ホルムアルデヒド縮合物、シリコーン、フッ素系樹脂及びポリエステル系樹脂等からなる粒子が挙げられる。無機粒子としては、シリカ、アルミナ、アンチモン、ジルコニア及びチタニア等からなる粒子が挙げられる。これら粒子の中でも、有機粒子は、粒子の凝集を抑制しやすく、条件１−１及び条件１−２を満たしやすい点で好適である。
また、粒子は、タッチパネルペンのペン先の摩耗抑制の観点から、球形粒子であることが好ましい。
【００６６】
樹脂層中の粒子の平均粒子径は、樹脂層の厚みにより異なるため一概には言えないが、条件１−１及び条件１−２を満たしやすくする観点から、１．０〜１０．０μｍが好ましく、２．０〜５．０μｍであることがより好ましく、２．５〜３．５μｍであることがさらに好ましい。粒子が凝集している場合、凝集粒子の平均粒子径が前記範囲を満たすことが好ましい。
粒子の平均粒子径は、以下の（ｙ１）〜（ｙ３）の作業により算出できる。
（ｙ１）本発明の筆記シートを光学顕微鏡にて透過観察画像を撮像する。倍率は５００〜２０００倍が好ましい。
（ｙ２）観察画像から任意の１０個の粒子を抽出し、個々の粒子の粒子径を算出する。粒子径は、粒子の断面を任意の平行な２本の直線で挟んだとき、該２本の直線間距離が最大となるような２本の直線の組み合わせにおける直線間距離として測定される。
（ｙ３）同じサンプルの別画面の観察画像において同様の作業を５回行って、合計５０個分の粒子径の数平均から得られる値を  樹脂層中の粒子の平均粒子径とする。
【００６７】
粒子は、粒子径分布が広いもの（単一粒子で粒子径分布が広いもの、あるいは、粒子径分布が異なる２種類以上の粒子を混合した混合粒子の粒子径分布が広いもの）であってもよいが、ギラツキを抑制する観点から、粒子径分布が狭い方が好ましい。具体的には、粒子の粒子径分布の変動係数は、２５％以下であることが好ましく、２０％以下であることがより好ましく、１５％以下であることがさらに好ましい。
【００６８】
樹脂層中の粒子の含有量は、条件１−１及び条件１−２を満たしやすくする観点から、樹脂成分１００質量部に対して、１２〜３８質量部であることが好ましく、１５〜３５質量部であることがより好ましく、１８〜３０質量部であることがさらに好ましい。
【００６９】
樹脂層の膜厚の好適な範囲は、樹脂層の実施形態によって若干異なる。例えば、粒子を含む樹脂層の厚みは、条件１−１及び条件１−２を満たしやすくする観点、筆記面の鉛筆硬度を向上させる観点及びカールを抑制する観点から、２．０〜８．０μｍが好ましく、２．２〜６．０μｍがより好ましく、２．７〜４．０μｍがさらに好ましい。
また、条件１−１及び条件１−２を満たしやすくする観点から、［粒子の平均粒子径］／［粒子を含む樹脂層の膜厚］の比は、０．７〜１．３であることが好ましく、０．８〜１．２であることがより好ましく、０．９〜１．１であることがさらに好ましい。
粒子を含まない樹脂層は、粒子を含む樹脂層よりも基材側に位置することが好ましく、その厚みは、筆記面の鉛筆硬度を向上させる観点及びカールを抑制する観点から、３．０〜１５．０μｍとすることが好ましく、６．０〜１０．０μｍとすることがより好ましい。
樹脂層の膜厚は、例えば、樹脂層の膜厚は、走査型透過電子顕微鏡（ＳＴＥＭ）を用いて撮影した断面の画像から２０箇所の厚みを測定し、２０箇所の値の平均値から算出できる。ＳＴＥＭの加速電圧は１０ｋｖ〜３０ｋＶ、ＳＴＥＭの倍率は１０００〜７０００倍とすることが好ましい。
【００７０】
樹脂層の樹脂成分は、熱硬化性樹脂組成物又は電離放射線硬化性樹脂組成物の硬化物を含むことが好ましく、筆記面の鉛筆硬度を向上する観点から、電離放射線硬化性樹脂組成物の硬化物を含むことがより好ましく、その中でも紫外線硬化性樹脂組成物の硬化物を含むことがさらに好ましい。
【００７１】
熱硬化性樹脂組成物は、少なくとも熱硬化性樹脂を含む組成物であり、加熱により、硬化する樹脂組成物である。
熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００７２】
電離放射線硬化性樹脂組成物は、電離放射線硬化性官能基を有する化合物（以下、「電離放射線硬化性化合物」ともいう）を含む組成物である。電離放射線硬化性官能基としては、（メタ）アクリロイル基、ビニル基、アリル基等のエチレン性不飽和結合基、及びエポキシ基、オキセタニル基等が挙げられる。電離放射線硬化性化合物としては、エチレン性不飽和結合基を有する化合物が好ましく、エチレン性不飽和結合基を２つ以上有する化合物がより好ましく、中でも、エチレン性不飽和結合基を２つ以上有する、多官能性（メタ）アクリレート系化合物が更に好ましい。多官能性（メタ）アクリレート系化合物としては、モノマー及びオリゴマーのいずれも用いることができる。
なお、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線などの電磁波、α線、イオン線などの荷電粒子線も使用可能である。
【００７３】
多官能性（メタ）アクリレート系化合物のうち、２官能（メタ）アクリレート系モノマーとしては、エチレングリコールジ（メタ）アクリレート、ビスフェノールＡテトラエトキシジアクリレート、ビスフェノールＡテトラプロポキシジアクリレート、１，６−ヘキサンジオールジアクリレート、ジシクロペンテニルジ（メタ）アクリレート、トリエチレングリコールジアクリレート、テトラエチレングリコールジ（メタ）アクリレート、トリシクロデカンジイルジメチレンジ（メタ）アクリレート、トリス（２−ヒドロキシエチル）イソシアヌレートジ（メタ）アクリレート等が挙げられる。
３官能以上の（メタ）アクリレート系モノマーとしては、例えば、トリメチロールプロパントリ（メタ）アクリレート、トリメチロールエタントリ（メタ）アクリレート、ペンタエリスリトールトリ（メタ）アクリレート、ペンタエリスリトールテトラ（メタ）アクリレート、ペンタエリスリトールヘキサ（メタ）アクリレート、ジトリメチロールプロパンテトラ（メタ）アクリレート、ジペンタエリスリトールヘキサ（メタ）アクリレート、ジペンタエリスリトールペンタ（メタ）アクリレート、ジペンタエリスリトールテトラ（メタ）アクリレート、ジトリメチロールプロパンテトラ（メタ）アクリレート、トリス（２−ヒドロキシエチル）イソシアヌレートトリ（メタ）アクリレート等が挙げられる。
また、上記（メタ）アクリレート系モノマーは、分子骨格の一部を変性しているものでもよく、エチレンオキサイド、プロピレンオキサイド、カプロラクトン、イソシアヌル酸、アルキル、環状アルキル、芳香族、ビスフェノール等による変性がなされたものも使用することができる。
【００７４】
また、多官能性（メタ）アクリレート系オリゴマーとしては、ウレタン（メタ）アクリレート、エポキシ（メタ）アクリレート、ポリエステル（メタ）アクリレート、ポリエーテル（メタ）アクリレート等のアクリレート系重合体等が挙げられる。
ウレタン（メタ）アクリレートは、例えば、多価アルコール及び有機ジイソシアネートとヒドロキシ（メタ）アクリレートとの反応によって得られる。
また、好ましいエポキシ（メタ）アクリレートは、３官能以上の芳香族エポキシ樹脂、脂環族エポキシ樹脂、脂肪族エポキシ樹脂等と（メタ）アクリル酸とを反応させて得られる（メタ）アクリレート、２官能以上の芳香族エポキシ樹脂、脂環族エポキシ樹脂、脂肪族エポキシ樹脂等と多塩基酸と（メタ）アクリル酸とを反応させて得られる（メタ）アクリレート、及び２官能以上の芳香族エポキシ樹脂、脂環族エポキシ樹脂、脂肪族エポキシ樹脂等とフェノール類と（メタ）アクリル酸とを反応させて得られる（メタ）アクリレートである。
上記電離放射線硬化性化合物は１種を単独で、又は２種以上を組み合わせて用いることができる。
【００７５】
電離放射線硬化性化合物が紫外線硬化性化合物である場合には、電離放射線硬化性組成物は、光重合開始剤や光重合促進剤等の添加剤を含むことが好ましい。
光重合開始剤としては、アセトフェノン、ベンゾフェノン、α−ヒドロキシアルキルフェノン、ミヒラーケトン、ベンゾイン、ベンジルジメチルケタール、ベンゾイルベンゾエート、α−アシルオキシムエステル、チオキサントン類等から選ばれる１種以上が挙げられる。
これら光重合開始剤は、融点が１００℃以上であることが好ましい。光重合開始剤の融点を１００℃以上とすることにより、筆記シートの製造過程や、タッチパネルの透明導電膜の形成過程で、残留した光重合開始剤が昇華して、製造装置や透明導電膜の汚染を防止することができる。
また、光重合促進剤は、硬化時の空気による重合阻害を軽減させ硬化速度を速めることができるものであり、例えば、ｐ−ジメチルアミノ安息香酸イソアミルエステル、ｐ−ジメチルアミノ安息香酸エチルエステル等から選ばれる１種以上が挙げられる。
【００７６】
樹脂層形成塗布液には、通常、粘度を調節したり、各成分を溶解または分散可能とするために溶剤を用いる。溶剤の種類によって、塗布、乾燥過程した後の樹脂層の表面状態が異なるため、溶剤の飽和蒸気圧、透明基材への溶剤の浸透性等を考慮して溶剤を選定することが好ましい。具体的には、溶剤は、例えば、ケトン類（アセトン、メチルエチルケトン、メチルイソブチルケトン、シクロヘキサノン等）、エーテル類（ジオキサン、テトラヒドロフラン等）、脂肪族炭化水素類（ヘキサン等）、脂環式炭化水素類（シクロヘキサン等）、芳香族炭化水素類（トルエン、キシレン等）、ハロゲン化炭素類（ジクロロメタン、ジクロロエタン等）、エステル類（酢酸メチル、酢酸エチル、酢酸ブチル等）、アルコール類（ブタノール、シクロヘキサノール等）、セロソルブ類（メチルセロソルブ、エチルセロソルブ等）、セロソルブアセテート類、スルホキシド類（ジメチルスルホキシド等）、アミド類（ジメチルホルムアミド、ジメチルアセトアミド等）等が例示でき、これらの混合物であってもよい。
溶剤の乾燥が遅すぎる場合、樹脂層のレベリング性が過度になることにより、条件１−１及び条件１−２を満たしやすい表面形状を形成しづらくなる。したがって、溶剤としては、蒸発速度（ｎ−酢酸ブチルの蒸発速度を１００としたときの相対蒸発速度）が１８０以上である溶剤を、全溶剤中の５０質量％以上含むことが好ましく、６０質量％以上含むことがより好ましい。相対蒸発速度が１８０以上の溶剤としては、トルエンが挙げられる。トルエンの相対蒸発速度は１９５である。
【００７７】
また、表面形状を適度に滑らかにして、筆記シートの表面形状を上述した範囲にしやすくする観点からは、樹脂層形成塗布液には、レベリング剤を含有させることが好ましい。レベリング剤は、フッ素系レベリング剤、シリコーン系レベリング剤、フッ素シリコーン共重合体系レベリング剤等が挙げられる。レベリング剤の添加量としては、樹脂層形成塗布液の全固形分に対して０．０１〜０．５０重量％が好ましく、０．１０〜０．４０重量％がより好ましく、０．２０〜０．３０質量％がさらに好ましい。
【００７８】
基材としては、プラスチックフィルムが好適である。
プラスチックフィルムは、ポリエステル、トリアセチルセルロース（ＴＡＣ）、セルロースジアセテート、セルロースアセテートブチレート、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリメタクリル酸メチル、ポリカーボネート、ポリウレタン及び非晶質オレフィン（Ｃｙｃｌｏ−Ｏｌｅｆｉｎ−Ｐｏｌｙｍｅｒ：ＣＯＰ）等の樹脂から形成することができる。
これらプラスチックフィルムの中でも、機械的強度、寸法安定性及び上記物性（ｆ）を満たしやすくする観点からは、延伸加工、特に二軸延伸加工されたポリエステルフィルムが好ましい。ポリエステルフィルムの中では、ポリエチレンテレフタレート、ポリエチレンナフタレートが好ましい。
基材の厚みは、５〜２００μｍであることが好ましく、１０〜１５０μｍであることがより好ましい。
【００７９】
［タッチパネル］
本発明のタッチパネルは、表面にシートを有するタッチパネルであって、前記シートとして、本発明のタッチパネルペン用筆記シートの条件１−１及び条件１−２を満たす側の面がタッチパネルの表面を向くように配置してなるものである。
【００８０】
タッチパネルとしては、抵抗膜式タッチパネル、静電容量式タッチパネル、インセルタッチパネル、光学式タッチパネル、超音波式タッチパネル及び電磁誘導式タッチパネル等が挙げられる。
【００８１】
抵抗膜式タッチパネル１００は、図８に示すように、導電膜３０を有する上下一対の透明基板２０の導電膜３０同士が対向するようにスペーサー４０を介して配置されてなる基本構成に、図示しない回路が接続されてなるものである。
抵抗膜式タッチパネルの場合、例えば、上部透明基板２０として本発明の筆記シート１０を用い、該筆記シート１０の条件１−１及び条件１−２を満たす側の面がタッチパネル１００の表面を向くようにして用いる。また、図示しないが、抵抗膜式タッチパネルは、上部透明基板上に本発明の筆記シートを条件１−１及び条件１−２を満たす側の面が表面を向くようにして貼り合わせた構成や、上部透明基板上に本発明の筆記シートを条件１−１及び条件１−２を満たす側の面が表面を向くようにして載置し、フレーム等で固定した構成であってもよい。
【００８２】
静電容量式タッチパネルは、表面型及び投影型等が挙げられ、投影型が多く用いられている。投影型の静電容量式タッチパネルは、Ｘ軸電極と、該Ｘ軸電極と直交するＹ軸電極とを絶縁体を介して配置した基本構成に、回路が接続されてなるものである。該基本構成をより具体的に説明すると、１枚の透明基板上の別々の面にＸ軸電極及びＹ軸電極を形成する態様、透明基板上にＸ軸電極、絶縁体層、Ｙ軸電極をこの順で形成する態様、図９に示すように、透明基板２０上にＸ軸電極５０を形成し、別の透明基板２０上にＹ軸電極６０を形成し、接着剤層等の絶縁体層７０を介して積層する態様等が挙げられる。また、これら基本態様に、さらに別の透明基板を積層する態様が挙げられる。
静電容量式タッチパネルの場合、例えば、表面側の透明基板２０として本発明の筆記シート１０を用い、該筆記シート１０の条件１−１及び条件１−２を満たす側の面がタッチパネル１００の表面を向くようにして用いる構成が挙げられる。また、図示しないが、静電容量式タッチパネルは、表面側の透明基板上に本発明の筆記シートを条件１−１及び条件１−２を満たす側の面が表面を向くようにして貼り合わせた構成や、表面側の透明基板上に本発明の筆記シートを条件１−１及び条件１−２を満たす側の面が表面を向くようにして載置し、フレーム等で固定した構成であってもよい。
【００８３】
電磁誘導式タッチパネルは、磁界を発生する専用ペンを用いるタッチパネルである。電磁誘導式タッチパネルは、ペンから生じる電磁エネルギーを検出するセンサー部を少なくとも有し、さらにセンサー部上に透明基板を有する。該透明基板は多層構成であってもよい。
電磁誘導式タッチパネルの場合、例えば、センサー部上に位置する透明基板のうち、最表面の透明基板として、本発明の筆記シートを用い、該筆記シートの条件１−１及び条件１−２を満たす側の面がタッチパネルの表面を向くようにして用いる構成が挙げられる。あるいは、電磁誘導式タッチパネルの場合、センサー部上に位置する透明基板のうち、最表面の透明基板上に、本発明の筆記シートを条件１−１及び条件１−２を満たす側の面が表面を向くようにして貼り合わせた構成や、該最表面の透明基板上に本発明の筆記シートを条件１−１及び条件１−２を満たす側の面が表面を向くようにして載置し、フレーム等で固定した構成であってもよい。
【００８４】
インセルタッチパネルは、２枚のガラス基板に液晶を挟んでなる液晶素子の内部に、抵抗膜式、静電容量式、光学式等のタッチパネル機能を組み込んだものである。
インセルタッチパネルの場合、表面側のガラス基板上に、本発明の筆記シートの条件１−１及び条件１−２を満たす側の面がタッチパネルの表面を向くように配置して用いる。なお、インセルタッチパネルの表面側のガラス基板と、本発明の筆記シートとの間には、偏光板等の他の層を有していてもよい。
【００８５】
［タッチパネルシステム］
本発明のタッチパネルシステムは、表面にタッチパネルペン用筆記シートを有するタッチパネルと、タッチパネルペンとからなるタッチパネルシステムであって、下記条件１−１及び条件１−２を満たすものである。
＜条件１−１＞
タッチパネルペン用筆記シートの表面にタッチパネルペンを鋭角２５〜３５度の角度で接触させ、前記角度を維持して、前記タッチパネルペンに垂直荷重４５〜５５ｇｆをかけて、前記タッチパネルペンを１８０〜２２０ｍｍ／秒の速度で片道４５〜５５ｍｍの長さを往復移動させた際に生じる音を録音する。
録音の際は、サンプリング周波数４４．１ｋＨｚで音をアナログ信号からデジタル信号に変換して記録する。デジタル信号の全体の時間が０．７秒となるように、デジタル信号に変換した音の前後に無音部を追加する。無音部を追加したデジタル信号を、変数の範囲を１Ｈｚ〜２２，０００Ｈｚ、窓関数をハニング窓として高速フーリエ変換し、１Ｈｚごとの音圧（ｄＢ／Ｈｚ）を算出する。
周波数１Ｈｚ〜２０，０００Ｈｚにおける前記ｄＢ／Ｈｚの最大値を１００、最小値を０に規格化する。規格化後のｄＢ／Ｈｚを規格音圧Ｐとする。周波数１Ｈｚ〜２０，０００Ｈｚを２，０００Ｈｚごとの１０区間に区分し、各区間の規格音圧Ｐの積分値を算出する。第１区間である周波数１Ｈｚ以上２，０００Ｈｚ未満の規格音圧Ｐの積分値をＰ１、第１０区間である周波数１８，０００Ｈｚ以上２０，０００Ｈｚ以下の規格音圧Ｐの積分値をＰ１０とした際に、Ｐ１／Ｐ１０が１．２５以上を示す。
＜条件１−２＞
前記１０区間の規格音圧Ｐの積分値の標準偏差σを算出した際に、σが１３，５００以下を示す。
【００８６】
本発明のタッチパネルシステムにおける、タッチパネル、タッチパネルペン用筆記シート、及びタッチパネルペンの実施の形態は、例えば、上述の本発明のタッチパネルペン用筆記シートの選別方法、タッチパネルペン用筆記シート、及びタッチパネルにおいて示した実施の形態と同様のものが挙げられる。
本発明のタッチパネルシステムによれば、タッチパネルに高レベルの筆記感を付与することができる。
【００８７】
［タッチパネル付きの表示装置］
本発明のタッチパネル付きの表示装置は、表示素子上にタッチパネルを有する表示装置であって、前記タッチパネルが本発明のタッチパネルであるものである。
【００８８】
表示素子としては、液晶表示素子、ＥＬ表示素子、プラズマ表示素子、電子ペーパー素子等が挙げられる。表示素子が液晶表示素子、ＥＬ表示素子、プラズマ表示素子、電子ペーパー素子の場合、これらの表示素子上に本発明のタッチパネルを載置する。
本発明のタッチパネル付きの表示装置は、高レベルの筆記感を付与することができる。
【実施例】
【００８９】
次に、本発明を実施例により、さらに詳細に説明するが、本発明は、この例によってなんら限定されるものではない。【００９０】
１．測定及び評価
実験例で作製又は準備したタッチパネルペン用筆記シートについて、以下の測定及び評価を行った。【００９１】
１−１．音の録音
実験例で作製又は準備したタッチパネルペン用筆記シートを１０ｃｍ×１０ｃｍの大きさに切断した。切断箇所は、蛍光灯の照明下において、目視でゴミや傷などの異常点がない事を確認の上、ランダムな部位から選択した。切断したタッチパネル用筆記シートを厚み２．０ｍｍのポリメチルメタクリレート製の樹脂板（クラレ社製、商品名：コモグラス  品番 ：ＤＦＡ５０２Ｋ）に、厚み２５μｍのアクリル系粘着剤層を介して貼り合わせ、１０ｃｍ×１０ｃｍのサンプルを１０個作製した。温度２３±５℃、湿度５０±１０％の測定雰囲気に該サンプルを１０分放置して、該サンプルを測定雰囲気に馴染ませた。
図５に示すように、電子天秤８１上にサンプル９０を水平に設置かつ固定した。次いで、サンプルのタッチパネルペン用筆記シート側の表面に、下記のタッチパネルペン１〜４を鋭角２５〜３５度の範囲で接触させた。次いで、前記角度を維持するとともに、電子天秤の値が４５〜５５ｇの範囲を維持し、タッチパネルペンを１８０〜２２０ｍｍ／秒の速度で片道４５〜５５ｍｍの長さを往復移動させた際に生じる音を録音した。タッチパネルペンを往復移動する方向はタッチパネルペンの軸の向きと平行な方向とした。なお、表１に、各タッチパネルペンで、各タッチパネルペン用筆記シートに筆記した際の「平均角度」、「平均荷重」、「速度」、「往路の移動距離」、「復路の移動距離」を示す。平均角度及び平均荷重は、筆記時の動画の０．１秒ごとの角度、距離の平均値である。速度は往復の移動距離を筆記時間で除して算出した値である。
録音には、スマートフォン（シャープ社製、商品名：ＳＨ−０３Ｇ）の録音機能を用い、アナログ信号をデジタル信号に変換する際のサンプリング周波数は４４．１ｋＨｚ、電圧の変動量は１６ビットとした。また、スマートフォンは、サンプルの左端から１ｃｍの距離に配置し、かつ、筆記面の高さとスマートフォンの高さとを同一にした。また、スマートフォンのマイク部が上側を向くように配置した。
次いで、上記条件１−１の記載に従い、高速フーリエ変換等により１Ｈｚごとの音圧（ｄＢ／Ｈｚ）を算出し、さらに、周波数１Ｈｚ〜２０，０００ＨｚにおけるｄＢ／Ｈｚの最大値を１００、最小値を０に規格化した。規格化後の単位周波数ごとの音圧を規格音圧Ｐとして、条件１−１〜条件１−５のパラメータを算出した。１０個のサンプルの平均値を各実験例のパラメータとした。結果を表２に示す。
また、図１０〜１３に、タッチパネルペン用筆記シートとして実験例１〜４のタッチパネルペン用筆記シートを用い、タッチパネルペンとして下記タッチパネルペン１〜４を用いた際の、条件１−１で算出した各区間の規格音圧Ｐの積分値を縦軸、第１区間〜第１０区間を横軸としたグラフを示す。【００９２】
＜タッチパネルペン１＞
・ソニー社製のデジタルペーパー（商品名：ＤＰＴ−Ｓ１）のスタイラスペン用のフェルト替芯（ＤＰＴＡ−ＰＴＦ１）を用いたペン
・ペン先の断面写真の独立した可動性の長尺状物（繊維）の個数：９３０個
・ペン先の直径：１．５ｍｍ
＜タッチパネルペン２＞
・マイクロソフト社製の商品名「ＳｕｒｃａｃｅＰｒｏ４」に付属のタッチパネルペン（ペン先ＨＢ）
・ペン先の断面写真の独立した可動性の長尺状物の個数：０個
・ペン先の直径：１．６ｍｍ
＜タッチパネルペン３＞
・アップル社製の商品名「ｉＰａｄＰｒｏ」に付属のタッチパネルペン
・ペン先の断面写真の独立した可動性の長尺状物の個数：０個
・ペン先の直径：２．０ｍｍ
＜タッチパネルペン４＞
・東芝社製の商品名「Ｄｙｎａｂｏｏｋ  Ｔａｂ  Ｓ６８」に付属のタッチパネルペン
・ペン先の断面写真の独立した可動性の長尺状物（繊維）の個数：１５２０個
・ペン先の直径：１．５ｍｍ【００９３】
タッチパネルペン１、４のペン先の断面写真の独立した可動性の長尺状物（繊維）の個数は、倍率２００倍のＳＥＭ写真のデジタルデータから、画像解析ソフト（商品名：Ｗｉｎ  Ｒｏｏｆ、三谷商事株式会社製）を用いて画像の二値化を行い、全周囲が白で囲まれている黒の個数をカウントすることにより算出した。【００９４】
１−２．音の不快感
上記１−１で録音した音を２０人の被験者に聞かせて、音の不快感を評価した。評価の際は、音圧による影響を減らすため、最大音圧が略同一となるようにした。また、直前に聞いた音の影響を減らすため、各音を聞く間隔を１分空けた。音が不快に感じないものを２点、どちらとも言えないものを１点、音が不快に感じるものを０点として、２０人の平均点を算出した。２０人の平均点が１．８点以上のものをＡＡ、１．６点以上１．８点未満のものをＡ、１．０以上１．６点未満のものをＢ、１．０点未満のものをＣとした。結果を表２に示す。【００９５】
１−３．表面形状の測定
実験例で作製又は準備した筆記シートを１０ｃｍ四方に切断した。切断箇所は、蛍光灯の照明下において、目視でゴミや傷などの異常点がない事を確認の上、ランダムな部位から選択した。切断した筆記シートを東レ社製の光学透明粘着シート（屈折率：１．４７、厚み１００μｍ）を介して、縦１０ｃｍ×横１０ｃｍの大きさの黒色板（クラレ社製、商品名：コモグラス  品番 ：ＤＦＡ５０２Ｋ、厚み２．０ｍｍ）を貼り合わせたサンプルをそれぞれ１０個準備した。温度２３±５℃、湿度５０±１０％の測定雰囲気に該サンプルを１０分放置して、該サンプルを測定雰囲気に馴染ませた。
表面粗さ測定器（型番：ＳＥ−３４００／小坂研究所株式会社製）を用いて、下記の測定条件により、下記の測定項目について、タッチパネルペン用筆記シートの樹脂層側の表面形状を測定した。１０個のサンプルの平均値を、各実験例のＲａ、Ｒｔ、θａ及びλａとした。結果を表３に示す。
＜測定条件＞
［表面粗さ検出部の触針］
小坂研究所社製の商品名ＳＥ２５５５Ｎ（先端曲率半径：２μｍ、頂角：９０度、材質：ダイヤモンド）
［表面粗さ測定器の測定条件］
・触針の送り速さ：０．５ｍｍ／ｓ
・縦倍率：２０００倍
・横倍率：１０倍
・評価長さ：カットオフ値λｃの５倍
・予備長さ：（カットオフ値λｃ）×２
・スキッド：用いない（測定面に接触なし）
・カットオフフィルタ種類：ガウシャン
・不感帯レベル：１０％
・ｔｐ／ＰＣ曲線：ノーマル
・サンプリングモード：ｃ＝１５００
＜測定項目＞
・カットオフ値０．８ｍｍのＪＩＳ  Ｂ０６０１：２００１の算術平均粗さＲａ
・カットオフ値０．８ｍｍのＪＩＳ  Ｂ０６０１：２００１の粗さ曲線の最大断面高さＲｔ
・カットオフ値０．８ｍｍの平均傾斜角θａ
・カットオフ値０．８ｍｍの平均波長λａ【００９６】
１−４．粒子の面積比率、粒子の密度
光学顕微鏡の平面写真の撮像
キーエンス社製のデジタルマイクロスコープ（型番：ＶＨＸ５−００）を用いて、下記の撮影条件で筆記シート表面の光学顕微鏡写真を撮像した。
＜撮影条件＞
・レンズ：ＺＳ−２００
・シャッタースピード：オート９３
・ゲイン：マニュアル  ０．０ｄｂ
・落射照明：ＯＮ
・ステージ透過照明：ＯＦＦ
・エッジ強調：ＯＮ  ７．０
・ガンマ：ＯＮ  −０．８
・オフセット：ＯＮ  ０．４
・モノクロ：ＯＦＦ
・鮮鋭画像モード：ＯＮ
・視野補正：ＯＦＦ
＜取得画像＞
・サイズ：１６００×１２００
・形式：ＪＰＥＧ、Ｒ,Ｇ,Ｂ各色、２５６階調
（２）面積比率及び粒子密度の算出
パブリックドメインの画像解析ソフト（名称：Ｉｍａｇｅ  Ｊ、Ｖｅｒｓｉｏｎ：１．５０ｉ）を用いて、下記（ａ）〜（ｇ）のステップにより粒子の面積比率（％）及び粒子密度（個／１００μｍ平方）を算出した。各実験例で１０枚の写真から面積比率（％）及び粒子密度（個／１００μｍ平方）を算出し、その平均値を各実験例の面積比率（％）及び粒子密度（個／１００μｍ平方）とした。結果を表３に示す。
（ａ）上記（１）のＪＰＥＧファイルを読み込む。
（ｂ）「Ｋｎｏｗｎ  ｄｉｓｔａｎｃｅ」の欄に画像のスケールを入力する。
（ｃ）Ｉｍａｇｅ→Ａｄｊｕｓｔ→Ｂｒｉｇｈｔｎｅｓｓ  Ｃｏｎｔｒａｓｔの操作で、明度及びコントラストを調整する。
（ｄ）Ｉｍａｇｅ→Ｔｙｐｅ  ８−ｂｉｔの操作で、画像の色調を２５６階調でグレースケール化する。
（ｅ）Ｉｍａｇｅ→Ａｄｊｕｓｔ→Ｔｈｒｅｓｈｏｌｄの操作で、粒子部と樹脂部とが区分けできるフィルタを選択する（本実施例ではフィルタの中から「Yen」を選択した。）フィルタを選択した後、画像を見ながら、マトリクス（樹脂）側が明暗のどちらとなるかの選択、及び、明度閾値を調整する。
（ｆ）画像の中央部の直径３００μｍの円形のエリアを選択する。
（ｇ）Ａｎａｌｙｚｅ→Ａｎａｌｙｚｅ  Ｐａｒｔｉｃｌｅの操作でメニューを出し、下記（ｉ）〜（iv）の設定後にＯＫを押し、粒子の面積比率及び粒子密度を計測する。粒子密度に関しては、直径３００μｍの円形のエリアの粒子密度を１００μｍ平方の粒子密度に換算する。
（ｉ）球形フィラーが含有される場合は、Incude Holesにチェックを入れ、含まれない場合にはチェックを外す。
(ii)「Ｓｉｚｅ」の欄に「１−Ｉｎｆｉｎｉｔｙ」と入力する（１μｍ未満を粒子とみなさない設定を行う）
(iii)Exclude On edgeのチェックは外す。
（iv）Summarizeのチェックを入れる。【００９７】
１−５．ヘイズ、全光線透過率
実験例で作製又は準備した筆記シートを５ｃｍ四方に切断したサンプルをそれぞれ１０個準備した。１０個の部位は、目視でゴミや傷などの異常点がない事を確認の上、ランダムな部位から選択した。ヘイズメーター（ＨＭ−１５０、村上色彩技術研究所製）を用いて、ヘイズ（ＪＩＳ Ｋ−７１３６：２０００）、及び全光線透過率（ＪＩＳ Ｋ７３６１−１：１９９７）を測定した。光入射面は基材側とした。１０個のサンプルの平均値を、各実験例のヘイズ及び全光線透過率とした。結果を表３に示す。【００９８】
１−６．筆記感（感触）
上記１−１で作製したサンプルに上記タッチパネルペン４により筆記して、筆記している感触が十分にあるか否かを評価ポイントとして評価した。感触が十分であるものを２点、感触が普通であるものを１点、感触が不十分であるものを０点として、２０人が評価を行った。２０人の平均点が１．６点以上のものをＡ、１．０以上１．６点未満のものをＢ、１．０点未満のものをＣとした。結果を表３に示す。【００９９】
１−７．筆記感（重さ）
上記１−１で作製したサンプルに上記タッチパネルペン４により筆記して、筆記が重く感じられるか否かを評価ポイントとして評価した。筆記が重く感じられないものを２点、どちらともいえないものを１点、筆記が重く感じられるものを０点として、２０人が評価を行った。２０人の平均点が１．６点以上のものをＡ、１．０以上１．６点未満のものをＢ、１．０点未満のものをＣとした。結果を表３に示す。【０１００】
１−８．ギラツキ
実験例１〜４のタッチパネルペン用筆記シートを、市販の超高精細液晶表示装置（画素密度３５０ｐｐｉ）上に載置して、ギラツキの状態を目視で評価した。ギラツキが目視で視認できないレベルであるものを２点、ギラツキが僅かに観察されるが気にならないものを１点、ギラツキがひどく観察されるものを０点」として、２０人が評価を行った。２０人の平均点が１．８点以上のものをＡ、１．６点以上１．８点未満のものをＢ、１．０以上１．６点未満のものをＣ、１．０点未満のものをＤとした。結果を表３に示す。【０１０１】
２．タッチパネルペン用筆記シートの作製
［実験例１］
基材としてトリアセチルセルロース樹脂フィルム（厚み８０μｍ、富士フイルム社製、ＴＤ８０ＵＬ）を用い、該基材上に、下記処方の樹脂層塗布液１を乾燥後の厚みが２．５μｍとなるように塗布、乾燥、紫外線照射して、樹脂層を形成し、タッチパネルペン用筆記シートを得た。【０１０２】
＜樹脂層塗布液１＞
・ペンタエリスリトールトリアクリレート              １００部
（日本化薬社製、ＫＡＹＡＲＡＤ−ＰＥＴ−３０）
・無機粒子                                            １４部
（富士シリシア化学社製、不定形シリカ）
（疎水処理：シランカップリング剤、平均凝集粒子径２μｍ）
・光重合開始剤                                          ５部
（ＢＡＳＦ社製、イルガキュア１８４）
・シリコーン系レベリング剤                          ０．２部
（モメンティブ・パフォーマンス・マテリアルズ社製  ＴＳＦ４４６０）
・離型剤                                                ２部
（ダイキン工業（株）製、オプツールＤＡＣ）
・溶剤１（トルエン）                                １５０部
・溶剤２（ＭＩＢＫ）                                  ３５部【０１０３】
［実験例２］
実験例２のタッチパネルペン用筆記シートとして、ポリエチレンテレフタレートフィルム上に粒子（粒子径約７〜１３μｍ）を含有する樹脂層を有する市販のタッチパネルの表面フィルム（ソニー社製、商品名：Ｆｒｉｃｔｉｏｎ  Ｓｈｅｅｔ  DPTA-OSF1）を準備した。【０１０４】
［実験例３］
基材としてポリエチレンテレフタレートフィルム（厚み１００μｍ、東洋紡社製、商品名Ａ４３００）を用い、該基材上に、下記処方の第一樹脂層塗布液２を乾燥後の厚みが８μｍとなるように塗布、乾燥、紫外線照射して、第一樹脂層を形成し、次いで、第一樹脂層上に、下記処方の第二樹脂層塗布液３を乾燥後の厚みが３μｍとなるように塗布、乾燥、紫外線照射して、第二樹脂層を形成し、タッチパネルペン用筆記シートを得た。【０１０５】
＜第一樹脂層塗布液２＞
・ペンタエリスリトールトリアクリレート                ６０部
・ジペンタエリスリトールヘキサアクリレート            ４０部
・光重合開始剤                                          ４部
（ＢＡＳＦ社製、商品名：イルガキュア１８４）
・溶剤１（メチルイソブチルケトン）                    ９０部
・溶剤２（メチルエチルケトン）                        １０部【０１０６】
＜第二樹脂層塗布液３＞
・アクリルモノマー                                    ６２部
・有機粒子                                            １８部
（球状ポリスチレン粒子、平均粒子径３．０μｍ）
・光重合開始剤                                          ５部
（ＢＡＳＦ社製、イルガキュア１８４）
・フッソ系レベリング剤                              ０．３部
（ＤＩＣ社製、メガファック RS-75）
・溶剤１（トルエン）                                １５７部
・溶剤２（メチルイソブチルケトン）                    １３部【０１０７】
［実験例４］
基材としてトリアセチルセルロース樹脂フィルム（厚み８０μｍ、富士フイルム社製、ＴＤ８０ＵＬ）を用い、該基材上に、下記処方の樹脂層塗布液４を乾燥後の厚みが２．５μｍとなるように塗布、乾燥、紫外線照射して、樹脂層を形成し、タッチパネルペン用筆記シートを得た。【０１０８】
＜樹脂層塗布液４＞
・ペンタエリスリトールトリアクリレート                ６０部
・ジペンタエリスリトールヘキサアクリレート            ４０部
・有機粒子                                            １０部
（球状ポリスチレン、平均粒子径９．０μｍ）
・光重合開始剤                                          ３部
（ＢＡＳＦ社製、イルガキュア１８４）
・フッ素シリコーン共重合系レベリング剤              ０．２部
（信越化学工業社製、Ｘ−７１−１２０３Ｍ）
・溶剤１（トルエン）                                  ２０部
・溶剤２（シクロヘキサノン）                          ２４部
・溶剤３（メチルイソブチルケトン）                  １５６部【０１０９】
【表１】
2017212996.tif 000003
【０１１０】
【表２】
2017212996.tif 000004
【０１１１】
【表３】
2017212996.tif 000005
【０１１２】
表２に示すように、条件１−１及び条件１−２を満たす筆記シートは、音の不快感の評価がＢ以上となっている。このことは、条件１−１及び条件１−２を満たす筆記シートを選択することは、筆記時の不快音を抑制できる筆記シートの選択につながることを示している。また、ペン１〜４は全て種類が異なるものであることから、表２の結果は、いかなるタッチパネルペンを用いた場合であっても、条件１−１及び条件１−２を満たす筆記シートを選択することは、筆記時の不快音を抑制できる筆記シートの選択につながることを示している。【０１１３】
また、表２及び表３の結果から、ペン先の断面写真の独立した可動性の長尺状物の個数が２００個以下のタッチパネルペン（ペン１及びペン３）と、λａ、λａ÷粒子密度等の諸物性が明細書中の好適な範囲である筆記シート（実験例１及び実験例３の筆記シート）との組み合わせは、筆記時の不快音を抑制するために有効な組み合わせであることが確認できる。【０１１４】
また、表３の結果から、Ｒａ、Ｒｔ、θａ、λａ、及びλａ÷粒子密度の表面形状に関するパラメータが何れも明細書中の好適な範囲である筆記シート（実験例１及び実験例３の筆記シート）は、筆記感に優れることが確認できる。
また、λａ、粒子の面積比率、λａ÷粒子密度及びヘイズが明細書中の好適な範囲である筆記シート（実験例３の筆記シート）は、ギラツキの抑制に極めて優れることが確認できる。【０１１５】
３．タッチパネルの作製
実験例１〜４のタッチパネルペン用筆記シートの基材側の面に、厚み２０ｎｍのＩＴＯの導電性膜をスパッタリング法で形成し、上部電極板とした。次いで、厚み１ｍｍの強化ガラス板の一方の面に、厚み約２０ｎｍのＩＴＯの導電性膜をスパッタリング法で形成し、下部電極板とした。次いで、下部電極板の導電性膜を有する面に、スペーサー用塗布液として電離放射線硬化型樹脂（Dot Cure TR5903：太陽インキ社）をスクリーン印刷法によりドット状に印刷した後、高圧水銀灯で紫外線を照射して、直径５０μｍ、高さ８μｍのスペーサーを１ｍｍの間隔で配列させた。
次いで、上部電極板と下部電極板とを、導電性膜どうしを対向するように配置させ、厚み３０μｍ、幅３ｍｍの両面接着テープで縁を接着し、実験例１〜４の抵抗膜式タッチパネルを作製した。
実験例１〜４の抵抗膜式タッチパネルに上記タッチパネルペン１〜４で筆記したところ、各タッチパネルペンの筆記時の音の評価は、表２と同様であった。この結果は、タッチパネルと、タッチパネルペンとの組み合わせからなるタッチパネルシステムにおいて、条件１−１及び条件１−２を満たすタッチパネルシステムは、筆記時の不快音が抑制できることを示している。【０１１６】
４．表示装置の作製
実験例１〜４のタッチパネルペン用筆記シートと、市販の超高精細液晶表示装置（画素密度３５０ｐｐｉ）とを、アクリル系粘着剤層を介して貼り合わせ、実験例１〜４の表示装置を作製した。なお、貼り合わせの際は、タッチパネルペン用筆記シートの基材側の面が表示素子側を向くようにした。
実験例１〜４の表示装置に上記タッチパネルペン１〜４で筆記したところ、各タッチパネルペンの筆記時の音の評価は、表２と同様であった。
【産業上の利用可能性】
【０１１７】
本発明のタッチパネルペン用筆記シートの選別方法は、筆記時の不快な音の発生が抑制された筆記シートを正確に選別することができ、筆記シートの製品設計、品質管理を効率よくすることができる点で有用である。また、本発明のタッチパネルペン用筆記シート、タッチパネル、タッチパネルシステム及び表示装置は、筆記時の不快な音の発生を抑制できる点で有用である。
【符号の説明】
【０１１８】
１：基材
２：樹脂層
１０：タッチパネルペン用筆記シート
２０：透明基板
３０：導電膜
４０：スペーサー
５０：Ｘ軸電極
６０：Ｙ軸電極
７０：絶縁体層
８１：電子天秤
８２：粘着剤層
８３：樹脂板
９０：サンプル
１００：タッチパネル
２００：タッチパネルペン
３００：集音器
【図１】
2017212996.tif 000006
【図２】
2017212996.tif 000007
【図３】
2017212996.tif 000008
【図４】
2017212996.tif 000009
【図５】
2017212996.tif 000010
【図６】
2017212996.tif 000011
【図７】
2017212996.tif 000012
【図８】
2017212996.tif 000013
【図９】
2017212996.tif 000014
【図１０】
2017212996.tif 000015
【図１１】
2017212996.tif 000016
【図１２】
2017212996.tif 000017
【図１３】
2017212996.tif 000018
【国際調査報告】
2017212996.tif 000019
2017212996.tif 000020